【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
ＢＥＴ比表面積が少なくとも０．５ｍ2／ｇ、好ましくは０．５〜１５０ｍ2／ｇ、より好ましくは３．０〜８０ｍ2／ｇの範囲内にある苛性マグネシア成分と、カルボン酸成分とを含有する水硬的に及び化学的に結合する耐火性マグネシアセメントであって、前記カルボン酸成分が、わずかな水溶性及び／又は水溶液中への低い溶解速度を有する少なくとも１種のカルボン酸からなり、前記カルボン酸成分が、２０℃で０．５〜５０ｇ／Ｌ、好ましくは１〜２０ｇ／Ｌの溶解度、又は２０℃で１〜５０ｇ／Ｌ／ｈ、好ましくは２〜２０ｇ／Ｌ／ｈの水溶液中での溶解速度を有することを特徴とする、耐火性マグネシアセメント。
【請求項２】
苛性マグネシア成分対カルボン酸成分の重量比が５００：１〜１：１の範囲内であることを特徴とする、請求項１に記載のマグネシアセメント。
【請求項３】
マグネシア水和遅延剤、細かく粉砕された硬焼マグネシア、細かく粉砕された重焼マグネシア、及び細かく粉砕された溶融マグネシアからなる群から選択される１種以上の追加的な成分を含有し、前記の少なくとも１種の水和遅延剤を全マグネシア成分に対して０．１〜３０重量％の総量で含有し、
前記の細かく粉砕されたマグネシアを前記耐火性セメントの総乾燥質量に対して最大９７重量％の総量で含有する、
ことを特徴とする、請求項１または２に記載のマグネシアセメント。
【請求項４】
前記耐火性セメントの総乾燥質量に対して少なくとも３重量％の量の、好ましくは５〜９８重量％の量の、前記カルボン酸成分と共に前記苛性マグネシアを含有することを特徴とする、請求項１〜３のいずれか１項に記載のマグネシアセメント。
【請求項５】
前記苛性マグネシア成分が、１１００℃未満の温度でマグネシウム化合物を焼成することによって得られる苛性マグネシアから、好ましくは７５０℃〜９００℃の温度でマグネシウム化合物を焼成することによって得られる苛性マグネシアからなり、前記マグネシウム化合物が焼成前に微粉末であり、４５μｍ未満、好ましくは１〜４０μｍの平均粒径及び／又は０．４ｍ2／ｇ超のＢＥＴ比表面積を有することを特徴とする、請求項１〜４のいずれか１項に記載のマグネシアセメント。
【請求項６】
前記難溶性のカルボン酸が、フマル酸、アジピン酸、安息香酸、フタル酸、フタル酸無水物、及びソルビン酸からなる群から選択され、これらの酸が室温で固体であり、６０μｍ未満、典型的には１〜５５μｍの平均粒径を有することを特徴とする、請求項１〜５のいずれか１項に記載のマグネシアセメント。
【請求項７】
前記マグネシア水和遅延剤が、単糖、多糖、糖アルコール、鉱酸、鉱酸の塩からなる群から選択され、好ましくはグルコース、ラクトース、サッカロース、マンニトール、ホウ酸、及びホウ酸の塩からなる群から選択されることを特徴とする、請求項３〜６のいずれか１項に記載のマグネシアセメント。
【請求項８】
細かく粉砕された硬焼、重焼、及び／又は溶融マグネシアを含有し、前記細かく粉砕されたマグネシアの全てが６０μｍ未満、好ましくは４５μｍ未満、任意選択的には５〜２５μｍの平均粒径を有することを特徴とする、請求項３〜７のいずれか１項に記載のマグネシアセメント。
【請求項９】
前記耐火性材料の総乾燥質量に対して０．１〜１５重量％の総量で１種以上の機能性添加剤を更に含有し、前記機能性添加剤が分散剤、湿潤剤、フラックス、亀裂なしに加熱するための非フラックス剤、及び化学的、機械的、又は電気的にセメントを改質するための作用薬、からなる群から選択されることを特徴とする請求項１〜８のいずれか１項に記載のマグネシアセメント又はその全ての成分を含む、耐火性材料。
【請求項１０】
前記分散剤が、高分子電解質、ポリカルボキシレート、及び高性能減水剤からなる群から選択され、前記湿潤剤が、石鹸及びエーテル誘導体からなる群から選択され、前記フラックスが、焼結を促進する低融点化合物及び焼結を促進する共溶融混合物からなる群から選択され、前記亀裂なしに加熱するための非フラックス剤が、有機繊維及び金属繊維からなる群から選択され、前記繊維は、１００℃未満で溶融、及び／又は分解、及び／又は反応することができ、前記化学的、機械的、又は電気的にセメントを改質するための添加剤が、金属粉末、金属繊維、半導体、磁気材料、及び有機繊維材料からなる群から選択されることを特徴とする、請求項９に記載の耐火性材料。
【請求項１１】
少なくとも１重量％のマグネシアセメント又はその成分の全てと、更に次の成分：
０．１〜９９重量％の、耐火物、セラミック、及び建築用の原料からなる群から選択され、６０μｍ〜５０ｍｍの平均粒径を有する原料；
０．１〜９９重量％の、０．１μｍ〜６０μｍの平均粒径を有する耐火物、セラミック、及び／又は建築用の原料；並びに、
任意選択的な次の成分：
０．３〜１５重量％の１種以上の機能性添加剤；及び
０．３〜１５重量％の１種以上の水和遅延剤、のうちの少なくとも１つ；
のうちの少なくとも１つを含有する、請求項９又は１０に記載の耐火性材料。
【請求項１２】
前記耐火及び／又はセラミック原料が、次の成分：
−アルカリ金属酸化物、アルカリ土類金属酸化物、特にはＭｇＯ及びＣａＯからなる群から選択される１種以上の金属酸化物；
−Ｃｒ2Ｏ3、クロム鉱石、Ａｌ2Ｏ3、スピネル、ＳｉＯ2、ケイ酸塩、ＴｉＯ2、ＺｒＯ2、希土類金属の酸化物、鉄属金属の酸化物、及び他の遷移金属の酸化物からなる群から選択される１種以上の金属酸化物；
−炭素、黒鉛、窒化物、及び炭化物からなる群から選択される１種以上酸化物ではない耐火性材料及び／又はセラミック材料；
のうちの少なくとも１つを含有し、
前記建築原料が、建築コンクリートの一般的な成分、材木、木質材料、及び他の再生可能な植物原料からなる群から選択される、請求項１１に記載の耐火性材料。
【請求項１３】
コンクリート、懸濁液、自己流動型キャスタブル、チキソトロピックキャスタブル、スリップキャスト成形、テープ成形、コーティング組成物、吹き付け材、ガンニング材、ラミング材、修復材、注入材、モルタル、及び接着又は連結剤からなる群から選択される少なくとも１つの製品の製造のための、または、耐火物、鋼材、非鉄金属、セメント、ガラス、セラミック、電子、及び建築産業からなる群から選択される少なくとも１つの産業で使用される、一体型の裏張り、プレキャスト形状、プレハブ要素、機能性製品、耐火製品、並びに、炉、容器、もしくは他の装置のための断熱製品のうちの少なくとも１つの製造のための請求項１〜８のいずれか１項に記載のマグネシアセメント又はその全ての構成成分の使用。
【請求項１４】
コンクリート、懸濁液、自己流動型又はチキソトロピックキャスタブル、スリップキャスト成形、テープ成形、コーティング組成物、吹き付け材、ガンニング材、ラミング材、修復材、注入材、モルタル、及び接着又は連結剤からなる群から選択される少なくとも１つの製品の製造のための、または、耐火物、鋼材、非鉄金属、セメント、ガラス、セラミック、電子、及び建築産業からなる群から選択される少なくとも１つの産業で使用される、一体型の裏張り、プレキャスト形状、プレハブ要素、機能性製品、耐火製品、炉、容器、若しくは他の装置のための断熱製品の製造のための請求項９〜１２のいずれか１項に記載のマグネシアセメント又はその全ての構成成分を含む耐火性材料の使用。